(57)【要約】高分子前駆体から生体材料を調製するための２工程系が開示される。この方法は、（ａ）高分子前駆体の水溶液の熱ゲル化を誘導することによって高分子前駆体を造形し、そして（ｂ）高分子前駆体の反応性基を架橋することによって高分子前駆体を硬化して、硬化された材料を製造することを含む。硬化反応は、高分子材料を架橋するための、マイケル型付加反応又はフリーラジカル光重合反応のいずれかを含む。この方法によって製造された生体材料は、薬物放出、マイクロカプセル化、及び内移植を含む各種の生物医学的使用を有する。【特許請求の範囲】
【請求項１】
生体材料を調製するための方法であって：
（ａ）反応性基を含んでなる高分子前駆体を用意する工程、ここにおいて前記高分子前駆体は水溶液中で逆の熱ゲル化を受ける；
（ｂ）前記高分子前駆体を、前記高分子前駆体の水溶液の熱により誘導されたゲル化によって造形する工程；そして
（ｃ）前記高分子前駆体を、前記反応性基を架橋することによって硬化して、前記生体材料を製造する工程；
を含んでなる、前記方法。
【請求項２】
前記高分子前駆体が、ポリエーテル又はブロックコポリマーであり、ここにおいてブロックの少なくとも一つが、反応性基を側鎖又は末端基に含有するポリエーテル、ポリ（Ｎ−アルキルアクリルアミド）、ヒドロキシプロピルセルロース、ポリ（ビニルアルコール）、ポリ（エチル（ヒドロキシエチル）セルロース）、ポリオキサゾリン、又はこれらの誘導体である、請求項１に記載の方法。
【請求項３】
前記硬化工程（ｂ）が、マイケル（Ｍｉｃｈａｅｌ）型付加反応を使用して前記高分子前駆体を架橋することを含んでなる、請求項１に記載の方法。
【請求項４】
前記マイケル型反応が、チオール及びアクリレート、アクリルアミド、キノン、マレイミド、ビニルスルホン、又はビニルピリジニウムからなる群から選択されるマイケル受容体との求核的付加によって特徴付けられる、請求項３に記載の方法。
【請求項５】
前記硬化工程（ｂ）が、ラジカル光重合反応を使用して前記高分子前駆体を架橋することを含んでなる、請求項１に記載の方法。
【請求項６】
前記光重合反応が、増感剤及び開始剤の存在中で起こる、請求項５に記載の方法。
【請求項７】
前記増感剤が、エチルエオシン、エオシンＹ、フルオレセイン、２，２−ジメトキシ−２−フェニルアセトフェノン、２−メトキシ、２−フェニルアセトフェノン、カンフルキノン、ローズベンガル、メチレンブルー、エリスロシン、フロキシン、チオニン、リボフラビン、メチレングリーン、アクリジンオレンジ、キサンチン染料、及びチオキサンチン染料からなる群から選択される、請求項６に記載の方法。
【請求項８】
前記開始剤が、トリエタノールアミン、トリエチルアミン、エタノールアミン、Ｎ−メチルジエタノールアミン、Ｎ，Ｎ−ジメチルベンジルアミン、ジベンジルアミン、Ｎ−ベンジルエタノールアミン、Ｎ−イソプロピルベンジルアミン、テトラメチルエチレンジアミン、過硫酸カリウム、テトラメチルエチレンジアミン、リシン、オルニチン、ヒスチジン、及びアルギニンからなる群から選択される、請求項６に記載の方法。
【請求項９】
（ａ）反応性基を含んでなる高分子前駆体を用意すること、ここにおいて前記高分子前駆体は水溶液中で逆の熱ゲル化を受ける；
（ｂ）前記高分子前駆体を、前記高分子前駆体の水溶液の熱により誘導されたゲル化によって造形すること；そして
（ｃ）前記高分子前駆体を、前記反応性基を、マイケル型付加反応を使用して架橋することによって硬化して、前記生体材料を製造すること；
の方法によって調製される生体適合性ゲル。
【請求項１０】
前記工程（ｂ）の造形が、カプセル又はビーズを製造する、請求項９に記載のゲル。
【請求項１１】
前記工程（ｂ）の造形が、管、中空繊維、又は中実繊維を製造する、請求項９に記載のゲル。
【請求項１２】
更に生体作用性分子又は細胞を含んでなる、請求項９に記載のゲル。
【請求項１３】
前記生体作用性分子が、タンパク質、天然に存在する又は合成分子、ウイルス粒子、糖、多糖類、有機又は無機薬物、及び核酸分子からなる群から選択される、請求項１２に記載のゲル。
【請求項１４】
前記細胞が、膵島細胞、ヒト包皮線維芽細胞、チャイニーズハムスター卵巣細胞、ベータ細胞島線腫、リンパ芽球性白血病細胞、マウス３Ｔ３線維芽細胞、ドーパミン分泌性下部中脳細胞、神経芽細胞様細胞、副腎髄質細胞、及びＴ−細胞からなる群から選択される、請求項１２に記載のゲル。
【請求項１５】
（ａ）（ｉ）反応性基を含んでなる高分子前駆体を用意すること、ここにおいて前記高分子前駆体は水溶液中で逆の熱ゲル化を受ける；
（ｉｉ）前記高分子前駆体を、前記高分子前駆体の水溶液の熱により誘導されたゲル化によって造形すること；そして
（ｉｉｉ）前記高分子前駆体を、前記反応性基を、マイケル型付加反応を使用して架橋することによって硬化して、前記生体材料を製造すること；
の方法によって製造されたゲル；及び
（ｂ）療法的物質；
を含んでなる、薬物放出ベヒクル。
【請求項１６】
前記療法的物質が、合成された有機分子、天然に存在する有機分子、核酸、生合成ペプチド、天然に存在するペプチド、及び修飾されたペプチドからなる群から選択される、請求項１５に記載の放出ベヒクル。
【請求項１７】
療法的物質を、細胞、組織、器官、器官系、又は動物の身体に放出するための方法であって：
（ａ）療法的物質及び：
（ｉ）反応性基を含んでなる高分子前駆体を用意すること、ここにおいて前記高分子前駆体は水溶液中で逆の熱ゲル化を受ける；
（ｉｉ）前記高分子前駆体を、前記高分子前駆体の水溶液の熱により誘導されたゲル化によって造形すること；そして
（ｉｉｉ）前記高分子前駆体を、前記反応性基を、マイケル型付加反応を使用して架橋することによって硬化して、前記生体材料を製造すること；
の方法によって製造されたゲルを含んでなる薬物放出ベヒクルを用意する工程；そして
（ｂ）前記細胞、組織、器官、器官系又は身体を前記薬物放出系と接触させる工程；
を含んでなる、前記方法。
【請求項１８】
前記療法的物質が、タンパク質、天然に存在する又は合成有機分子、ウイルス粒子、及び核酸分子からなる群から選択される、請求項１７に記載の方法。
【請求項１９】
前記療法的物質が、プロドラッグである、請求項１７に記載の方法。
【請求項２０】
前記核酸分子が、アンチセンス核酸分子である、請求項１７に記載の方法。
【請求項２１】
（ａ）反応性基を含んでなる高分子前駆体を用意すること、ここにおいて前記高分子前駆体は水溶液中で逆の熱ゲル化を受ける；
（ｂ）前記高分子前駆体を、前記高分子前駆体の水溶液の熱により誘導されたゲル化によって造形すること；そして
（ｃ）前記高分子前駆体を、前記反応性基を、ラジカル光重合反応を使用して架橋することによって硬化して、前記生体材料を製造すること；
の方法によって調製される生体適合性ゲル。
【請求項２２】
前記工程（ｂ）の造形が、カプセル又はビーズを製造する、請求項２１に記載のゲル。
【請求項２３】
前記工程（ｂ）の造形が、管、中空繊維、又は中実繊維を製造する、請求項２１に記載のゲル。
【請求項２４】
更に生体作用性分子又は細胞を含んでなる、請求項２１に記載のゲル。
【請求項２５】
前記生体作用性分子が、タンパク質、天然に存在する又は合成有機分子、ウイルス粒子、糖、多糖類、有機又は無機薬物、及び核酸分子からなる群から選択される、請求項２４に記載のゲル。
【請求項２６】
前記細胞が、膵島細胞、ヒト包皮線維芽細胞、チャイニーズハムスター卵巣細胞、ベータ細胞島線腫、リンパ芽球性白血病細胞、マウス３Ｔ３線維芽細胞、ドーパミン分泌性下部中脳細胞、神経芽細胞様細胞、副腎髄質細胞、及びＴ−細胞からなる群から選択される、請求項２４に記載のゲル。
【請求項２７】
（ａ）（ｉ）反応性基を含んでなる高分子前駆体を用意すること、ここにおいて前記高分子前駆体は水溶液中で逆の熱ゲル化を受ける；
（ｉｉ）前記高分子前駆体を、前記高分子前駆体の水溶液の熱により誘導されたゲル化によって造形すること；そして
（ｉｉｉ）前記高分子前駆体を、前記反応性基を、ラジカル光重合反応を使用して架橋することによって硬化して、前記生体材料を製造すること；
の方法によって調製されたゲル；及び
（ｂ）療法的物質；
を含んでなる、薬物放出ベヒクル。
【請求項２８】
前記療法的物質が、合成された有機分子、天然に存在する有機分子、核酸、生合成ペプチド、天然に存在するペプチド、及び修飾されたペプチドからなる群から選択される、請求項２７に記載の放出ベヒクル。
【請求項２９】
療法的物質を、細胞、組織、器官、器官系、又は動物の身体に放出するための方法であって：
（ａ）療法的物質及び：
（ｉ）反応性基を含んでなる高分子前駆体を用意すること、ここにおいて前記高分子前駆体は水溶液中で逆の熱ゲル化を受ける；
（ｉｉ）前記高分子前駆体を、前記高分子前駆体の水溶液の熱により誘導されたゲル化によって造形すること；そして
（ｉｉｉ）前記高分子前駆体を、前記反応性基を、ラジカル光重合反応を使用して架橋することによって硬化して、前記生体材料を製造すること；
の方法によって製造されたゲルを含んでなる薬物放出ベヒクルを用意する工程；そして
（ｂ）前記細胞、組織、器官、器官系又は身体を前記薬物放出系と接触させる工程；
を含んでなる、前記方法。
【請求項３０】
前記療法的物質が、タンパク質、天然に存在する又は合成有機分子、ウイルス粒子、及び核酸分子からなる群から選択される、請求項２９に記載の方法。
【請求項３１】
前記療法的物質が、プロドラッグである、請求項２９に記載の方法。
【請求項３２】
前記核酸分子が、アンチセンス核酸分子である、請求項３０に記載の方法。
【発明の詳細な説明】
【技術分野】
【０００１】
本発明は、高分子生体材料を製造するための方法の分野に関する。
【背景技術】
【０００２】
高分子ヒドロゲル及び水溶性コポリマーを含む合成生体材料は、医薬的及び外科的適用を含む各種の生物医学的適用において使用されている。これらは、例えば接着剤又は密封剤として対象に療法的分子を放出するために、組織工学及び創傷癒着の支持物のために、そして細胞及び他の生物学的材料のカプセル化のために使用することができる。
【０００３】
医薬的に活性な化合物の放出のための高分子手段の使用は、各種の疾病の長期の療法的治療のために研究されている。ポリマーが生分解性及び生体適合性であることが重要である。更に、高分子手段を製造し、そして薬物を付加するために使用される技術は、非毒性で、患者に対して安全であり、そして有効である投与剤形となり、周囲の組織に対する刺激を最小化し、そして放出される薬物に対して適合性の媒体でなければならない。
【０００４】
高分子生体材料の分野において多くの進歩が行われてきたが、このような生体材料が身体において最適に使用されるために、更なる開発が必要とされる。理想的には、物質のカプセル化材料として、又はペプチド及びタンパク質薬物を含む薬物の制御された放出のために使用するための高分子材料を調製するための技術は、非常に口当たりよく、そして穏やかで、水性環境で進行することができ、化学的及び機械的安定性のためにその後の又は同時の架橋を可能にし、そして生理学的条件下で規定された時間安定である材料を与えなければならない。現時点で、これらの厳しい要求に合致する高分子材料を生成するために僅かな方法しかない。このような適用のための最も普通に使用されるポリマーの多くは、その物理化学的特性及び製造方法に伴う問題を有する。従って、改良された高分子生体材料及びその調製のための方法に対する強い要求が存在する。
【発明の開示】
【０００５】
発明の概要
本発明は、高分子前駆体から生体材料を調製するための方法を特徴とする。この方法は、（ａ）水溶液中で逆の熱ゲル化を受ける反応性基を含む高分子前駆体を用意する工程；（ｂ）前駆体の水溶液の熱により誘導されたゲル化によって前駆体を造形する工程；そして（ｃ）反応性基を架橋することによって高分子前駆体を硬化して、生体材料を製造する工程を含む。高分子前駆体は、例えば、ポリエーテル、ポリ（Ｎ−アルキルアクリルアミド）、ヒドロキシプロピルセルロース、ポリ（ビニルアルコール）、ポリ（エチル（ヒドロキシエチル）セルロース）、ポリオキサゾリン、或いは一つ又はそれより多い側鎖に、若しくは末端基として反応性基を含有する誘導体である少なくとも一つのブロックを持つ、ポリエーテル又はブロックコポリマーである。
【０００６】
一つの態様において、硬化工程は、マイケル型付加反応を使用して高分子前駆体を架橋することを含む。この反応に対して、マイケル−供与体は、例えばチオール又はチオールを含有する基であり、そしてマイケル−受容体は、例えばアクリレート、アクリルアミド、キノン、マレイミド、ビニルスルホン、又はビニルピリジニウムである。
【０００７】
別の方法として、硬化工程は、増感剤及び開始剤の存在中で起こるフリーラジカル重合反応を含む。増感剤は、例えばエチルエオシン、エオシンＹ、フルオレセイン、２，２−ジメトキシ−２−フェニルアセトフェノン、２−メトキシ、２−フェニルアセトフェノン、カンフルキノン、ローズベンガル、メチレンブルー、エリスロシン、フロキシン、チオニン、リボフラビン、メチレングリーン、アクリジンオレンジ、キサンチン染料、及びチオキサンチン染料のような染料である。例示的な開始剤は、トリエタノールアミン、トリエチルアミン、エタノールアミン、Ｎ−メチルジエタノールアミン、Ｎ，Ｎ−ジメチルベンジルアミン、ジベンジルアミン、Ｎ−ベンジルエタノールアミン、Ｎ−イソプロピルベンジルアミン、テトラメチルエチレンジアミン、過硫酸カリウム、テトラメチルエチレンジアミン、リシン、オルニチン、ヒスチジン、及びアルギニンを含む。
【０００８】
関連する側面において、本発明は、上記の方法によって調製された生理的に適合性なゲルを特徴とする。ゲルは、カプセル、ビーズ、管、中空繊維、又は中実繊維のような形態で調製することができる。ゲルは、更にタンパク質、天然に存在する又は合成分子、ウイルス粒子、糖、多糖類、有機又は無機薬物、及び核酸分子のような生体作用性分子を含むこともできる。膵島細胞、ヒト包皮線維芽細胞、チャイニーズハムスター卵巣細胞、ベータ細胞島線腫、リンパ芽球性白血病細胞、マウス３Ｔ３線維芽細胞、ドーパミン分泌性下部中脳細胞、神経芽細胞様細胞、副腎髄質細胞、及びＴ−細胞のような細胞も更に本発明のゲル中にカプセル化することができる。
【０００９】
もう一つの側面において、本発明は、上記の方法によって調製されたゲル及び療法的物質を含む薬物放出ベヒクルを特徴とする。本発明は、更に療法的物質を動物、例えばヒトに放出するための方法を提供し、これは、細胞、組織、器官、器官系、又は動物の身体をこの放出ベヒクルと接触させることを含む。療法的物質は、例えばプロドラッグ、合成された有機分子、天然に存在する有機分子、核酸、例えばアンチセンス核酸、生合成タンパク質又はペプチド、天然に存在するタンパク質又はペプチド、或いは修飾されたタンパク質又はペプチドであることができる。
【００１０】
本発明の他の特徴及び利益は、以下のその詳細な説明及び特許請求項から明白となるものである。
“アンチセンス核酸”によって、核酸のセンス配列に対して、例えば転写及び翻訳を防止するために、相補性であり、そして結合する核酸の配列を意味する。
【００１１】
“生体作用性分子”によって、対象に、例えば患者に対していかなる意味においても療法的効果を与えることが可能ないずれもの分子を意味する。
“生体材料”によって、身体の表面に又はその内部に移植されてのいずれかで、身体と接触することを意図した材料を意味する。
【００１２】
“共役”又は“共役した”によって、炭素−炭素、炭素−異種原子、又は異種原子−異種原子の多重結合と単結合が交互であることを意味する。
“硬化された材料”によって、造形及び硬化段階を受けた高分子材料を意味する。
【００１３】
“硬化”又は“硬化段階”によって、反応性末端又は側鎖基の架橋による高分子材料の安定化を意味する。本発明の硬化段階は、マイケル型付加反応又はフリーラジカル重合反応のような化学反応に基づく。
【００１４】
“開始剤”によって、電子の移動後、フリーラジカルを生成し、そしてラジカル重合反応を開始する分子を意味する。
“ＬＣＳＴ”又は“下部臨界溶液温度（Lower Critical Solution Temperature）”によって、ポリマーが逆の熱ゲル化を受ける、即ち、この温度より低い温度ではコポリマーが水に可溶性であり、そしてこれより上ではポリマーが相分離して、半固体のゲルを形成する温度を意味する。好ましい態様において、ポリマーのＬＣＳＴは１０ないし９０℃間である。
【００１５】
“高分子前駆体”によって、造形又は硬化段階を受けていない高分子材料を意味する。
“重合”又は“架橋”によって、分子量の実質的な増加となる、多数の前駆体成分分子の連結を意味する。“架橋”は、更に典型的にポリマーの網状構造を得るための枝分かれを示す。
【００１６】
“プロドラッグ”によって、ｉｎ  ｖｉｖｏで酵素的又は代謝的活性によって薬物の活性な形態に転換される療法的に不活性な化合物を意味する。
用語“タンパク質”、“ポリペプチド”、及び“ペプチド”は、本明細書中で互換的に使用され、そして一つ又はそれより多いペプチド結合によって接続された二つ又はそれより多い天然に存在する又は修飾されたアミノ酸のいずれもの鎖を、翻訳後修飾（例えば、グリコシル化又はホスホリル化）に関係なく指す。
【００１７】
“逆の熱ゲル化”、“熱ゲル化”、又は“熱により誘導されたゲル化”によって、これによってポリマー溶液の粘度が自然に増加し、そして多くの場合、溶液の温度をポリマーのＬＣＳＴより上に増加したとき、半固体ゲルに転換する現象を意味する。
【００１８】
“増感剤”によって、ＵＶ及び／又は可視光との相互作用により、その励起状態及びもう一つの分子間の電子の交換によってラジカルを生成する化学物質を意味する。
“造形”又は“造形段階”によって、材料が均質な溶液から成型され、そして造形される高分子材料の加工中の段階を意味する。本発明の造形段階は、例えば高分子材料の水溶液の熱により誘導されたゲル化に基づく。
【００１９】
発明の詳細な説明
本出願人は、生理学的条件下で進行することが可能な（チオールの電子に乏しいオレフィンへのマイケル型付加反応のような）、高度に選択的な硬化反応を使用することによって、そして無視可能な細胞毒性を有する高分子前駆体を使用することによって、感受性な生物学的材料の存在中で、硬化された材料を形成することが可能であることを発見した。硬化反応の穏和な特質が、生物学的又は生体作用性分子（例えば、ペプチド、タンパク質、核酸、及び薬物）の高分子材料への組み込みを、これらの感受性な分子の活性に不都合に影響することなく可能にする。これは、更に細胞及び細胞の集団が高分子材料に組み込まれることを可能にする。
【００２０】
この発見に基づいて、本発明人は、細胞のカプセル化、生体作用性化合物の制御された放出、及び移植に有用な生体材料の調製のための新規な加工技術を開発した。この技術は、（１）物理的現象に基づく造形段階及び（２）化学反応を使用して、高分子物質を安定化する硬化段階を含む高分子前駆体から生体材料を製造するための２工程の方法を使用する。特に、この方法は、可逆的熱ゲル化の連続的使用、それに続く高分子材料中に存在する基の反応による化学的架橋によって、硬化された生成物を製造することを含む。この方法は、高分子物質を共形な(conformal)熱処理により造形することを可能にするだけではなく、更に材料の疎水性及び加水分解による分解速度を調整することを可能にする。
【００２１】
高分子前駆体の加工及び構造
本発明の硬化された材料は、例えば商業的なカプセル化装置によって形成することができる。カプセル化の目的のために、その中に生物学的材料を含む又は含まない高分子前駆体の規則的な液滴の形成後、造形及び硬化の段階が連続して行われる。造形及び硬化の段階は、適当な浴中で行われ、ここで好ましくは浴及び造形段階のために使用される滴下される溶液間の温度差、及び硬化段階のためのｐＨ又は光活性化反応を使用して、液滴が収集される。
【００２２】
造形段階は、熱ゲル化として知られる現象を使用する。多くのポリマーは、ある温度の点を越えると変化する水中の溶解度を有する。これらのポリマーは、その水中の溶解度を定義する臨界温度を示す。下部臨界溶解度温度（ＬＣＳＴ:Lower Critical Solubility Temperature）を有するポリマーは、低温（例えば、周囲温度）で可溶性であるが、しかしより高い温度より上では可溶ではなく、即ち、ＬＣＳＴより下では、ポリマーは、溶媒中に選択された量で実質的に可溶であり、一方ＬＣＳＴより上では、このポリマーの溶液は多相系を形成する。この逆の溶解度の挙動は、熱ゲル化の現象に導き、これによってポリマー水溶液は、溶液の温度をポリマーのＬＣＳＴより上に増加したとき、粘度が自然に増加し、一般的には半固体のゲルに転換される。逆の熱ゲル化を示すポリマーを使用することによって、高分子材料を共形な熱処理によって造形することが可能である。
【００２３】
本発明の硬化された材料は、好ましくは材料が生きた組織に移植又はさもなければそれと直接接触する場合、炎症性反応を制約するように、タンパク質吸収に対して耐性であるポリマーから製造される。高分子前駆体は、水中の下部臨界溶解度温度（ＬＣＳＴ）、即ち、加熱によって起こる可逆的ゲル化を有し、そして制約された親水性を持つポリマーの鎖の周りに構築された水分子の放出に基づかなければならない。以下の式のプルロニック（Ｐｌｕｒｏｎｉｃ）系列：
【００２４】
【化１】
2004527291.tif 000002
【００２５】
の３ブロックコポリマー（ポリ（エチレングリコール−ｂｌ−プロピレングリコール−ｂｌ−エチレングリコール））又は以下の式のテトロニック（Ｔｅｔｒｏｎｉｃ）系列：
【００２６】
【化２】
2004527291.tif 000003
【００２７】
の４ブロックコポリマーは、これらが各種の組成で商業的に入手可能であり、充分に定義されたＬＣＳＴによって特徴付けられ、容易に末端官能化することができ、そして組成によって、１０ないし９０℃間の範囲の任意の所望する温度におけるＬＣＳＴを示すために、都合のよい構造を与える。ポリ（Ｎ−イソプロピルアクリルアミド）（ＰＮＩＰＡＭ）及び他のＮ−置換アクリルアミド、ポリ（メチルビニルエーテル）、都合のよい分子量のポリ（エチレンオキシド）（ＰＥＯ）、以下の式のヒドロキシプロピルセルロース：
【００２８】
【化３】
2004527291.tif 000004
【００２９】
、ポリ（ビニルアルコール）、ポリ（エチル（ヒドロキシエチル）セルロース）、並びにポリ（２−エチルオキサゾリン）のような他のポリマー骨格は、この適用のために、共重合による側鎖への官能基の所望による導入（ＰＥＯの場合末端基として）を伴って、好結果で使用することができる（スキーム１）。
【００３０】
【化４】
2004527291.tif 000005
【００３１】
例示的なＬＣＳＴは、＜２０−２５重量／重量％の高分子前駆体の濃度を有する溶液に対して１５ないし２５℃の間である。この温度範囲は、高分子前駆体を、ＬＣＳＴより下で、その中に分散された生物学的材料に過剰な冷凍による損失を伴わずに、容易に加工することができることを確実にする。＜２０−２５重量／重量％のポリマー濃度は、硬化された材料が本質的に水基剤のままであり、高分子前駆体の水溶液の粘度を低く保ち、そしていずれもの潜在的な細胞毒性の影響を最小化することを確実にする。
【００３２】
ＬＣＳＴ挙動を持つポリマーは、被覆材料として使用することができる。本発明の一つの態様において、高分子前駆体は、例えば管の内部表面の相似被覆（conformal coating）のために使用することができる。この態様において、造形段階は、高分子前駆体の水溶液のゲル化により、ＬＣＳＴより上の温度に維持された管の壁に高分子材料の層を生成する。ｐＨ又は光活性化反応（硬化段階）が続いて、被覆を安定化する。
【００３３】
硬化反応
造形段階の後、高分子材料は、機械的及び化学的安定性を与えるために硬化段階を受ける。硬化段階は、高分子材料中に存在する反応基を架橋することによって安定性を増加する。硬化反応は、毒性の副産物の生成、又は細胞の代謝に他の可能な有害な影響を起こすことを伴わず、生理的条件下で進行することが必要である。
【００３４】
従って、本発明の硬化段階は、一つの成分が強い求核分子であり、そして他方が共役的不飽和を保有するマイケル型付加反応、或いはフリーラジカル光重合反応のいずれかを使用する。これらの型の反応の両方は、細胞材料の存在中の有機生体材料の製造のために好結果で使用されている（例えば、２０００年２月１日に出願されたＨｕｂｂｅｌｌ等の米国特許出願０９／４９６，２３１；Ｈｕｂｂｅｌｌ等の米国特許第５，８５８，７４６号；及びＨｕｂｂｅｌｌ等の米国特許第５，８０１，０３３号を参照されたい）。これらの反応は、硬化段階でポリマーの末端又はポリマーの側鎖の官能基の反応により架橋された材料を製造する。以下に説明するように、反応性基の化学構造は、使用される特定の重合技術に依存する。これらの反応によれば、網目構造は、架橋間の距離、そして従って硬化された材料の機械的特性の正確な制御を伴って生成することができ、これは排他的でなければ、主として高分子前駆体の分子量に依存する。
【００３５】
マイケル型反応
先に検討したように、硬化段階で使用することができる化学反応の一つの型は、マイケル型反応であり、これは、共役した不飽和系への求核分子の１，４付加反応を含む（スキーム２）。
【００３６】
【化５】
2004527291.tif 000006
【００３７】
この反応の求核成分は、マイケル供与体として知られ、そして求電子成分は、マイケル受容体と呼ばれる。マイケル型反応を使用した適した化学反応系は、例えば２０００年６月２日に出願された米国特許出願０９／４９６，２３１、米国特許出願０９／５８６，９３７、及び２００１年１０月１９日に出願された米国特許出願１０／０４７，４０４に記載されている。
【００３８】
この反応系の利益は、これが、薬物（タンパク質及び核酸を含む）、細胞、及び細胞の集団のような、感受性の生物学的材料の存在中において架橋した生体材料の製造を可能にすることである。不飽和基のマイケル型付加は、室温又は体温及び穏和な条件下で、幅広い範囲のマイケル供与体により良好な定量的収率で行うことができる（例えば、米国特許出願０９／４９６，２３１、米国特許出願０９／５８６，９３７、及び米国特許出願１０／０４７，４０４を参照されたい）。更に、この反応は、水性環境で、例えばｉｎ  ｖｉｖｏで容易に行うことができる。ビニルスルホン又はアクリルアミドのようなマイケル受容体は、アミノ又はメルカプト基を伴うマイケル型反応により、ＰＥＧ又は多糖類をタンパク質に連結するために使用することができ；アクリレート及び多くの他の不飽和基は、チオールと反応して、各種の生物学的適用のための架橋された材料を製造することができる。チオールのマイケル受容体基との生理的ｐＨにおける反応は、生物学的試料中に存在する求核分子（主としてアミン）によって、無視可能な程度に妨害されることを示す。本発明の方法に使用されるようなマイケル型付加反応の重要な特質の一つは、その選択性、即ちこれが、タンパク質、細胞、及び他の生物学的成分に細胞外的に見出される化学基との実質的な副反応性が欠如していることである。
【００３９】
フリーラジカル光重合
光重合は、硬化段階において使用することができるもう一つの反応の型である。図１に示すように、この反応は、増感剤及び開始剤、又は増感剤及び開始剤の両方として作用する単一の分子の存在中のＵＶ又は可視光の作用下の、不飽和モノマーのフリーラジカル重合を含む。アクリレート又はアクリルアミドのような一つより多い反応基を含有するモノマーのフリーラジカル光重合は、浸出可能な物質の無視可能な含有率を有する架橋された材料を与える。その速い速度（２−３分で完結）のために、この反応は生体材料の合成において好結果で使用することができる（例えば、Ｐａｔｈａｋ  ｅｔ  ａｌ．，Ｊｏｕｒｎａｌ  ｏｆ  ｔｈｅ  Ａｍｅｒｉｃａｎ  Ｃｈｅｍｉｃａｌ  Ｓｏｃｉｅｔｙ  １１４：８３１１−８３１２（１９９２）；Ｍａｔｈｕｒ  ｅｔ  ａｌ．，Ｊｏｕｒｎａｌ  ｏｆ  Ｍａｃｒｏｍｏｌｅｃｕｌａｒ  Ｓｃｉｅｎｃｅ−Ｒｅｖｉｅｗｓ  ｉｎ  Ｍａｃｒｏｍｏｌｅｃｕｌａｒ  Ｃｈｅｍｉｓｔｒｙ  ａｎｄ  Ｐｈｙｓｉｃｓ，Ｃ３６：４０５−４３０（１９９６）；Ｍｏｇｈａｄｄａｍ  ｅｔ  ａｌ．，Ｊｏｕｒｎａｌ  ｏｆ  Ｐｏｌｙｍｅｒ  Ｓｃｉｅｎｃｅ：Ｐａｒｔ  Ａ：Ｐｏｌｙｍｅｒ  Ｃｈｅｍｉｓｔｒｙ  ３１：１５８９−１５９７（１９９３）；及びＺｈｏａ  ｅｔ  ａｌ．，Ｐｏｌｙｍｅｒ  Ｐｒｅｐｒｉｎｔｓ  ３８：５２６−５２７（１９９７）を参照されたい）。フリーラジカル光重合反応により達成することができる反応の選択性は、先に記載したマイケル型付加反応により得られるものより少なくあることができる。
【００４０】
増感剤は、３２０ｎｍないし９００ｎｍ間の周波数を有する光を吸収し、フリーラジカルを形成することが可能であり、少なくとも部分的に水溶性であり、そして重合に使用する濃度において生物学的材料に無毒であるいずれもの染料であることができる。生物学的材料との接触を含む適用に対して適した、多くの増感剤が存在する。増感剤の例は、エチルエオシン、エオシンＹ、フルオレセイン、２，２−ジメトキシ−２−フェニルアセトフェノン、２−メトキシ、２−フェニルアセトフェノン、カンフルキノン、ローズベンガル、メチレンブルー、エリスロシン、フロキシン、チオニン、リボフラビン、メチレングリーン、アクリジンオレンジ、キサンチン染料、及びチオキサンチン染料のような染料を含む。染料は、照射及びアミンとの反応後、無色の生成物に漂白され、反応系への更なる光の進入を可能にする。適した開始剤は、制約されるものではないが、トリエタノールアミン、トリエチルアミン、エタノールアミン、Ｎ−メチルジエタノールアミン、Ｎ，Ｎ−ジメチルベンジルアミン、ジベンジルアミン、Ｎ−ベンジルエタノールアミン、Ｎ−イソプロピルベンジルアミン、テトラメチルエチレンジアミン、過硫酸カリウム、テトラメチルエチレンジアミン、リシン、オルニチン、ヒスチジン、及びアルギニンのようなフリーラジカル反応を刺激することが可能な窒素基剤化合物を含む。
【００４１】
染料／光開始剤系の例は、制約されるものではないが、エチルエオシンとアミン、エオシンＹとアミン、２，２−ジメトキシ−２−フェノキシアセトフェノン、２−メトキシ−２−フェニルアセトフェノン、カンフルキノンとアミン、ローズベンガルとアミンを含む。
【００４２】
ある場合には、２，２−ジメトキシ−２−フェニルアセトフェノンのような染料は、アミンのようないずれもの更なる開始剤を用いずに、光を吸収し、そして重合を開始することができる。これらの場合、染料及び前駆体成分のみが存在する必要があって、適当な波長の光に暴露されて重合を開始する。フリーラジカルの生成は、光源が除去された場合に終結する。
【００４３】
光重合のための光は、水銀ランプ、長波長ＵＶランプ、Ｈｅ−Ｎｅレーザー、又はアルゴンイオンレーザーのような所望する照射を生じることが可能ないずれもの適当な供給源によって与えることができる。光を前駆体に放出するために、光ファイバーを使用することができる。適当な波長は、例えば約３６５ｎｍ又は５１４ｎｍのような３２０ｎｍ−８００ｎｍの範囲である。
【００４４】
フリーラジカル光重合のために適した系は、当技術において公知であり、そして例えば、米国特許第５，８５８，７４６号及び米国特許第５，８０１，０３３号中に記載されている。
【００４５】
反応性基の構造
マイケル型付加のための反応性求電子基は、典型的には以下のカルボニル、カルボキシ及びスルホン官能基：
【００４６】
【化６】
2004527291.tif 000007
【００４７】
のような、電子吸引基と共役した二重結合である。上記の構造において、Ｒは、ポリマー前駆体を表し、そして二重結合は、所望により置換されているか及び／又は環構造を有する。二重結合の置換基は、反応速度を一桁より多く変化することができ、例えばポリ（エチレングリコール）アクリレートは、類似のメタクリレートよりおよそ１０倍速く、そして類似の２，２−ジメチルアクリレートより１００倍速く反応する。適したマイケル受容体基の例は、制約されるものではないが、アクリレート、アクリルアミド、キノン、マレイミド、ビニルスルホン、及びビニルピリジニウム（例えば、２−又は４−ビニルピリジニウム）を含む。
【００４８】
チオール又はチオールを含有する基は、マイケル型付加反応のための例示的な求核分子である。これらのマイケル型反応中の反応性は、チオールのｐＫａに依存する。生理的ｐＨにおいて、チオール含有ペプチドのアクリル系基との反応速度において、これが二つの正の電荷又は二つの負の電荷によって囲まれている場合、一桁までの差が存在する。ペプチド又はタンパク質系の材料の組み込みは、主としてタンパク質分解的に分解される材料を得るため又はその過程中の特別な認識のために考慮される（例えば、米国特許出願１０／０４７，４０４を参照されたい）。チオール含有多エステル基を含む反応は、主として加水分解的に分解される材料を得るために考慮される。
【００４９】
フリーラジカル光重合のための反応性基は、例えば、アクリル系及びメタクリル系エステル並びにアミド、又はスチレン系誘導体であることができる。他の適した反応性基、例えば、エチレン的に不飽和な基は、光重合のために使用することができる。
【００５０】
高分子前駆体の調製
本発明において使用される高分子前駆体は、官能性ポリマーの直接反応によって調製することができる。ＯＨ基で終了しているプルロニックポリマーは、塩化アクリロイルとの反応によってアクリレートに転換することができ、そしてマイケル受容体及び熱感受性の特徴を有する高分子前駆体が得られる（実施例２（ａ）及びスキーム３参照）。これらのポリマーは、更に過剰の多官能性チオールとのマイケル型反応によって官能化することができ、マイケル供与体及び熱感受性の特性を伴う高分子前駆体が得られる（実施例２（ｂ）及びスキーム３参照）。アクリル化されたプルロニックは、更にフリーラジカル光重合にも使用することができる。
【００５１】
【化７】
2004527291.tif 000008
【００５２】
他の高分子前駆体は、慣用的な又は制御されたラジカル重合によって得られるＮ−イソプロピルアクリルアミド及びＮ−ヒドロキシプロピルアクリルアミドのランダム又はブロックコポリマーのような、末端基としての或いは側鎖中の官能基の存在によって特徴付けられる熱感受性ポリマーから、同様なスキームに従って調製することができる。多官能性マイケル受容体の高分子前駆体は、このポリマーと塩化アクリロイルとの反応によって得ることができる（スキーム４）。多官能性マイケル供与体の高分子前駆体は、アクリル化されたポリマーと過剰のジ−又は多チオールとの、例えばスキーム３の第２の反応と類似の反応によって得ることができる。
【００５３】
【化８】
2004527291.tif 000009
【００５４】
療法的使用
本発明の生体材料は、溶媒系、温度、発熱性、及びｐＨに関して、比較的穏和な条件中で形成され、そして前駆体及び生成物が実質的に非毒性であるために、これらの材料は、細胞又は組織を含む感受性の生物学的材料と接触するために適しており、そして内移植又は身体との他の接触のために使用することができる。マイケル型付加反応による架橋は、高度に自己選択的である潜在性を有し、殆どの巨大分子、及び小さい分子の薬物、並びにカプセル化されるべき細胞の表面の分子を含む、生物学的分子との微々たる副反応を与える。本発明の方法によって製造されるゲルは、無数の生物医学的適用を有する。これらの適用は、制約されるものではないが、薬物放出手段、細胞カプセル化及び移植、障壁的適用（付着防止、密封）、組織工学及び創傷癒着の支持物、組織の外科的増大のための材料、並びに密封及び接着のための材料を含む。
【００５５】
一つの態様において、ゲルは、生物学的又は薬物放出系、例えば生体作用性分子の放出のために使用される。生体作用性分子は、いずれもの生物学的に活性な分子、例えば天然の産物、合成薬物、タンパク質（成長因子又は酵素のような）、又は遺伝子材料であることができる。担体は、このような生体作用性分子の官能特性を保存しなければならない。生体作用性分子は、拡散機構又は各種の機構（加水分解又は酵素分解のような）によるゲル担体の分解によって、或いは他の感知機構（例えば、ｐＨ誘導膨潤）放出することができる。多くの生体作用性分子が反応性基を含有することを仮定すれば、共役された不飽和及びチオール間の反応の高い自己選択性が、薬物のカプセル化において非常に有用であるために、担体として共される材料が、所望しない様式で生体作用性分子と反応しないことが重要である。疎水性分子、例えば疎水性薬物のカプセル化に関して、熱ゲル化に導くコポリマーの疎水性部分の存在の結果としてゲル材料中に作り出された疎水性領域が、更に継続された放出に導く薬物の物理化学的分割のための部位として供されるための、疎水性のナノ及びマイクロ領域として有用であることができる。
【００５６】
本発明の生体材料は、更にカプセル化及び移植の手段としての生物医学的適用をも有する。このような手段は、細胞（例えば同種移植片又は異種移植片）を宿主の防御系（免疫保護）から隔離し、一方、酸素、二酸化炭素、グルコース、ホルモン、並びにインスリン及び他の成長因子のような分子の選択的運搬を可能にし、従ってカプセル化された細胞がその正常な機能を保持し、そして免疫保護ヒドロゲル膜を通して受容者中に拡散することができる療法的タンパク質の放出のような所望される利益を与えることを可能にするために供される。
【００５７】
生体材料及び関連する技術の生体適合性のために、一部は架橋化学反応の自己選択性のために、制約されるものではないが、タンパク質、ペプチド、多糖類、有機又は無機薬物、核酸、糖、細胞及び組織を含む広い範囲の生物学的に活性な物質及び他の材料をカプセル化又は組み込むことができる。
【００５８】
カプセル化することができる細胞の例は、一時培養物、並びに形質転換された細胞を含む確立された細胞系である。これらは、制約されるものではないが、膵島細胞、ヒト包皮線維芽細胞、チャイニーズハムスター卵巣細胞、ベータ細胞島線腫、リンパ芽球性白血病細胞、マウス３Ｔ３線維芽細胞、ドーパミン分泌性下部中脳細胞、神経芽細胞様細胞、副腎髄質細胞、及びＴ−細胞を含む。この部分的列挙から分かるように、皮膚、神経、血液、器官、筋肉、腺、生殖、及び免疫系を含む全ての型の細胞をこの方法によって好結果でカプセル化することができる。更に、タンパク質（ヘモグロビンのような）、多糖類、オリゴヌクレオチド、酵素（アデノシンデアミナーゼのような）、酵素系、細菌、微生物、ビタミン、補因子、血液凝固因子、薬物（ＴＰＡ、ストレプトキナーゼ又はヘパリンのような）、免疫処置のための抗原、ホルモン、及び遺伝子療法のためのレトロウイルスをこれらの技術によってカプセル化することができる。
【００５９】
支持物として使用される生体材料は、組織工学及び創傷癒着の適用：神経再生、脈管形成、並びに皮膚、骨及び軟骨の修復及び再生のために好ましい。このような支持物は、細胞と共に前もって入れるか、又は細胞の浸潤によるが、内移植された生体材料の近辺の組織中の材料の外側から身体に導入することができる。このような支持物は、接着ペプチド及び成長因子のような細胞に相互作用性の分子を含有（共有又は非共有結合により）することができる。
【００６０】
本発明の生体材料は、更に細胞、組織、マイクロカプセル、手段、及び他の移植片を被覆するための材料として使用することもできる。このような移植片の形状は、組織の形態に合致することができ、そして比較的大きい移植片は、最小に侵襲性の方法により放出することができる。
【００６１】
本発明は、本発明の方法及び組成物を記載する以下の実施例によって例示される。実施例は、本発明を例示する目的のために提供され、そしていかなる方法でも本発明を制約する意図はない。
【実施例１】
【００６２】
実施例１．プルロニックブロックコポリマーの熱ゲル化
０．５ｇの固体のプルロニックＦ１２７を、２ｇの蒸留水中に分散し、そして混合物を完全に溶解するまで氷浴（０℃）中で２時間放置した。５０μｌの冷ポリマー溶液（２０重量／重量％）を平行板レオメーター（ｒｈｅｏｍｅｔｅｒ）に移し、そして水の蒸発を最小化するために低粘度のシリコン油で注意深く覆った。レオメーターは、動揺モードで使用し、材料の直線的粘弾性領域に従って、外部板は所定の周波数（０．５Ｈｚ）及び所定の応力（２０Ｐａ）でシヌソイド的動揺を行った。温度を、１℃の増加量でそれぞれの段階で４分間の平衡時間を伴って、１０℃ないし４０℃で変化させた。弾性及び粘性率は、温度と共に異なった速度で増加し；ゲル化点（弾性及び粘性率の線の交差として記録）は１９℃と記録された。（図２）。
【実施例２】
【００６３】
実施例２．反応性プルロニック誘導体の調製
（ａ）プルロニックＦ−１２７ジアクリレート（Ｆ１２７ＤＡ）の調製
２５ｇのプルロニックＦ１２７を、２５０ｍｌのトルエン中に溶解し、そしてソックスレー装置中の還流下で３時間モレキュラーシーブで乾燥した。０℃に冷却後、５０ｍｌのジクロロメタン及び１．６６ｍｌのトリエチルアミン（１２ミリモル）をアルゴン下で加えた。０．６４ｍｌの塩化アクリロイル（７．９ミリモル）を反応混合物に滴下により加え、そして溶液を６時間撹拌下で放置した。次いで混合物を濾過し、回転蒸発器で濃縮し、ジクロロメタンで希釈し、そして蒸留水で２回抽出した。ジクロロメタン溶液を硫酸ナトリウムで乾燥し、そして次いでｎ−ヘキサン中で沈殿させた。
【００６４】
（ｂ）プルロニックＦ−１２７ヘキサチオール（Ｆ１２７ＨＴ）の調製
４ｇのＦ１２７ＤＡ（プルロニックＦ−１２７ジアクリレート）及び１．５５ｇ（チオール／アクリレートのモル比、約１０：１）の、ペンタエリトリトールテトラキス（３−メルカプトプロピオナート）（ＱＴ）を、５０ｍｌの１−メチル−２−ピロリドン（ＮＭＰ）中に溶解した。数滴の０．１ＭのＮａＯＨを、溶液のｐＨが９に増加するまで加えた。前もってアルゴンを泡状で通すことにより脱ガスされた反応混合物を、アルゴン雰囲気下で、そして撹拌しながら一晩室温で放置した。次いで溶液を高真空ポンプ（ｐ＝０．３ｍｂａｒ）を使用した回転蒸発器で濃縮し、ジクロロメタンで希釈し、そして蒸留水で２回抽出した。ジクロロメタン溶液を硫酸ナトリウムで乾燥し、そして次いで冷ジエチルエーテル中で沈殿させた。乾燥したポリマーを、４０ｍｇの１，４−ジチオ−ＤＬ−トレイトール（ＤＴＴ）を加えながら、２５ｍｌのＮＭＰに再溶解した。溶液をアルゴン下で１５分間撹拌し、そして次いで冷ジエチルエーテル中で沈殿させた。３．８ｇの無色の材料を回収した。
【実施例３】
【００６５】
実施例３．反応性プルロニック誘導体の熱ゲル化を伴わない硬化
０．１８５ｇの固体のＦ１２７ＤＡ及び０．０６５ｇの固体のＦ１２７ＨＴを、２ｇのｐＨ＝７．４のＰＢＳ中に分散し、そして混合物を完全に溶解するまで氷浴（０℃）中で２時間放置した。冷ポリマー溶液（１１重量／重量％）を前もって５℃に冷却したレオメーターに移した。次いで温度を急速に３７℃まで増加し、そして温度を３７℃に保ちながら動揺試験を開始（周波数０．５Ｈｚ、応力２０Ｐａ）した。ゲル化点（弾性及び粘性率線の交差として記録される）は、２６０秒後に記録され、一方弾性率は数時間後平坦域（１０−１２ｋＰａの値に対応）に達した（図３）。
【実施例４】
【００６６】
実施例４．反応性プルロニック誘導体の熱ゲル化を伴う硬化
０．３７ｇの固体のＦ１２７ＤＡ及び０．１３ｇの固体のＦ１２７ＨＴを、２ｇのｐＨ＝７．４のＰＢＳ中に分散し、そして混合物を完全に溶解するまで氷浴（０℃）中で２時間放置した。冷ポリマー溶液（２０重量／重量％）を前もって５℃に冷却したレオメーターに移した。次いで温度を急速に３７℃まで増加し、そして温度を３７℃に維持しながら動揺試験を開始（周波数０．５Ｈｚ、応力２０Ｐａ）した。測定の開始時に、弾性率は粘性率より高く、熱ゲル化がすでに起こっていることを示した；硬化反応は弾性率の増加を起こし、１０時間後、４０−５０ｋＰａの平坦域に達した（図４）。
【実施例５】
【００６７】
実施例５．ビーズの形成
０．３７ｇの固体のＦ１２７ＤＡ及び０．１３ｇのＦ１２７ＨＴを、２ｇの１０ｍＭのｐＨ＝７．４のＰＢＳ中に分散し、そして混合物を氷浴（０℃）中で撹拌下で２時間放置した。冷ポリマー溶液（２０重量／重量％、ｐＨ約７）をシリンジ（２５Ｇ１針）に移し、そして３７℃の浴溶液（ダルベッコのＭＥＭ＋胎児ウシ血清１０％）中に滴下した。液滴は浴中で即座に固化（熱ゲル化）し、そして硬化段階は、３７℃のインキュベーター中で静置して１２時間後に完了した。ビーズは３ｍｍの平均直径を有していた。
【００６８】
この手順は、その直径を振動ノズルの援助によって調節することができる、ｍｍ以下のビーズを与える商業的なカプセル化装置によって達成することができる。
ゲル化は、細胞、酵素、又は薬物のような生物学的材料の存在中で行うことができる。生物学的材料は、高分子前駆体の溶液中に分散することができる。別の方法として、ゲル化用溶液を、更に二重ノズル構造の外側空間を通して押し出し、非ゲル化用溶液中の生物学的材料を内部のものを通して押し出すこともできる；この方法により、生物学的材料が水のゲル化されない内部空洞に含有され、そして球形の膜によって囲まれたカプセルが生成される。
【実施例６】
【００６９】
実施例６．管の形成
０．３７ｇの固体のＦ１２７ＤＡ及び０．１３ｇのＦ１２７ＨＴを、２ｇの１０ｍＭのｐＨ＝７．４のＰＢＳ中に分散し、そして混合物を氷浴（０℃）中で撹拌下で２時間放置した。冷ポリマー溶液（２０重量／重量％、ｐＨ約７）を、３７℃に保たれた内部ピストルを備えた円筒（例えば固定したシリンジ）で製造された金型に移した。ゲルは瞬時に形成され、そして直ちに回収することができ；硬化段階は３７℃で１２時間のインキュベーション後完了した。
【００７０】
管は、更に、より温かい流体（水、空気）が内部空間を通して流れる二重ノズル押し出し機を通しても製造することができる；より温かい流体との直接の接触により、溶液は熱によりゲルとなり、そして中空の円筒形構造が製造される。より温かい流体は生物学的に活性な材料を含有することができ、そして従って非球形構造中の細胞、酵素又は薬物のカプセル化を可能にする。
【００７１】
他の態様
本発明は、好ましい態様に関して記載されてきたが、当業者は、その本質的な特徴を容易に確認することができ、そしてその思想及び範囲から逸脱することなく、各種の使用及び条件にそれを適合させるために、本発明の各種の変更及び改変を行うことができる。当業者は、日常的実験を行うのみで、本明細書中に記載された本発明の特定の態様に対する多くの均等物を認識又は確認することが可能なものである。このような均等物は、本発明の範囲に包含されることを意図するものである。
【００７２】
本明細書中に記述された全ての刊行物、特許、及び特許出願は、本明細書中に参考文献として援用される。
【図面の簡単な説明】
【００７３】
【図１】図１は、フリーラジカル光重合反応を示す略図である。
【図２】図２は、温度の増加に伴うポリマー溶液の弾性及び粘性率の変化を示すグラフである。
【図３】図３は、時間に対するポリマー溶液（熱ゲル化を伴わなず硬化にかけた）の弾性及び粘性率の変化を示すグラフの対である。
【図４】図４は、時間に対するポリマー溶液（熱ゲル化を伴う硬化にかけた）の弾性及び粘性率の変化を示すグラフである。
【図１】
2004527291.tif 000010
【図２】
2004527291.tif 000011
【図３】
2004527291.tif 000012
【図４】
2004527291.tif 000013
【国際公開パンフレット】
2004527291.tif 000014
2004527291.tif 000015
2004527291.tif 000016
2004527291.tif 000017
2004527291.tif 000018
2004527291.tif 000019
2004527291.tif 000020
2004527291.tif 000021
2004527291.tif 000022
2004527291.tif 000023
2004527291.tif 000024
2004527291.tif 000025
2004527291.tif 000026
2004527291.tif 000027
2004527291.tif 000028
2004527291.tif 000029
2004527291.tif 000030
2004527291.tif 000031
2004527291.tif 000032
2004527291.tif 000033
2004527291.tif 000034
2004527291.tif 000035
2004527291.tif 000036
2004527291.tif 000037
2004527291.tif 000038
2004527291.tif 000039
2004527291.tif 000040
2004527291.tif 000041
2004527291.tif 000042
2004527291.tif 000043
2004527291.tif 000044
2004527291.tif 000045
2004527291.tif 000046
2004527291.tif 000047
【国際公開パンフレット（コレクトバージョン）】
2004527291.tif 000048
【国際調査報告】
2004527291.tif 000049
2004527291.tif 000050